(57)【要約】【課題】従来のＲＦＩ法よりも樹脂含浸性を向上させるとともに、繊維含有率を高精度で制御可能な繊維強化複合材を製造する。【解決手段】バッグ材１０の一方の面に樹脂フィルム１１を接着させる工程と、治具１２上に繊維を含有する繊維基材１３を積層する工程と、前記繊維基材１３に前記樹脂フィルム１１が接触するように、前記繊維基材１３上に前記樹脂フィルム１１が接着された前記バッグ材１０を載置する工程と、前記樹脂フィルム１１と前記繊維基材１３とを互いに接触させた状態で真空雰囲気に保持して、樹脂を前記繊維基材１３中に含浸させる工程と、前記樹脂が含浸された繊維基材１３を加熱し、前記繊維基材１３中に含浸された樹脂を硬化させる工程とを含む繊維強化複合材の製造方法。【選択図】図１
2012006337.tif 000002
【特許請求の範囲】
【請求項１】
バッグ材の一方の面に樹脂フィルムを接着させる工程と、
治具上に繊維を含有する繊維基材を積層する工程と、
前記繊維基材に前記樹脂フィルムが接触するように、前記繊維基材上に前記樹脂フィルムが接着された前記バッグ材を載置する工程と、
前記樹脂フィルムと前記繊維基材とを互いに接触させた状態で真空雰囲気に保持して、樹脂を前記繊維基材中に含浸させる工程と、
前記樹脂が含浸された繊維基材を加熱し、前記繊維基材中に含浸された樹脂を硬化させる工程とを含む繊維強化複合材の製造方法。
【請求項２】
前記バッグ材が、ゴム製板または化粧板とされる請求項１に記載の繊維強化複合材の製造方法。
【発明の詳細な説明】
【技術分野】
【０００１】
本発明は、航空機の舵面や床面、誘導機器の補助翼や先端部などに適用される繊維強化複合材の製造方法に関する。
【背景技術】
【０００２】
繊維強化樹脂からなる複合材は、軽量で高強度であるため、航空機などの構造部材として広く用いられている。
繊維強化複合材の製造方法として、真空含浸法、オートクレーブ法、及びＲＦＩ法が知られている。
【０００３】
真空含浸法は、ガラス繊維やカーボン繊維などの織物（繊維基材）をバッグフィルムに封入して内部を真空にした後、バッグフィルム内に液状の樹脂を注入して、繊維間に樹脂を含浸させ、樹脂を硬化させる方法である。真空含浸法は、安価に繊維強化複合材を形成できる方法である。しかし、樹脂が含浸しにくく、真空吸引の時間や圧力、求められる複合材の形状などによって、複合材内で繊維含有率にムラが生じやすい（±１０％程度）ために、品質をコントロールし難いという欠点がある。
【０００４】
オートクレーブ法は、繊維で強化された樹脂からなるプリプレグをバッグフィルムに封入して、オートクレーブ内で加熱することにより樹脂を硬化させて複合材を形成する方法である。この方法では、繊維含有率を±２〜３％程度に抑えることができ、高品質の製品を製造することができる。しかし、加熱・加圧設備やプリプレグの保存設備などに莫大な投資が必要であり、製造コストが高くなるという欠点がある。
【０００５】
特許文献１に、ＲＦＩ（レジンフィルムインフュージョン）法による複合材の形成方法が開示されている。ＲＦＩ法は、治具上に熱硬化性樹脂フィルム及びドライプリフォームを順次積層し、バッグフィルムで封入した後、真空排気して加熱する方法である。ＲＦＩ法は、オートクレーブ法に比べて製造コストを大幅に削減することができる。
【先行技術文献】
【特許文献】
【０００６】
【特許文献１】特開２００３−１１２３１号公報（請求項１、〔００１２〕〜〔００１７〕、〔００３０〕〜〔００４２〕）
【発明の概要】
【発明が解決しようとする課題】
【０００７】
ＲＦＩ法で使用される樹脂フィルムは柔らかいため、折れ曲がりによる破損が生じやすい。従って、特許文献１の方法では、ハンドリング性を考慮して、熱硬化性樹脂フィルムをドライプリフォームの下に配置していた。このため、バッグ内部を真空吸引することによりドライプリフォームが治具と反対側から大気圧にて加圧されながら加熱される。すなわち、樹脂の含浸方向が加圧方向と正反対となる。このために、樹脂が繊維に含浸しにくいという問題があった。
【０００８】
本発明は、従来のＲＦＩ法よりも樹脂含浸性を向上させるとともに、繊維含有率を高精度で制御可能な繊維強化複合材の製造方法を提供することを目的とする。
【課題を解決するための手段】
【０００９】
上記課題を解決するために、本発明の繊維強化複合材の製造方法は、バッグ材の一方の面に樹脂フィルムを接着させる工程と、治具上に繊維を含有する繊維基材を積層する工程と、前記繊維基材に前記樹脂フィルムが接触するように、前記繊維基材上に前記樹脂フィルムが接着された前記バッグ材を載置する工程と、前記樹脂フィルムと前記繊維基材とを互いに接触させた状態で真空雰囲気に保持して、樹脂を前記繊維基材中に含浸させる工程と、前記樹脂が含浸された繊維基材を加熱し、前記繊維基材中に含浸された樹脂を硬化させる工程とを含む。
【００１０】
本発明では、繊維基材上に樹脂フィルムを載置した状態で真空雰囲気に保持して、樹脂を繊維基材中に含浸させる。すなわち、樹脂の含浸方向は、大気の加圧方向と一致する。このため、従来技術に比べて樹脂の浸透性を大幅に向上させることができるとともに、繊維含有率のばらつきを抑制することができる。
樹脂フィルムは、バッグ材に接着される。こうすることで、折れ曲がりなどの破損がなく樹脂フィルムの形状を保持した状態で、バッグ材から脱落することなく樹脂フィルムを繊維基材の上から載置することができる。
本発明の製造方法では、バッグ材が真空バッグと同様の機能を有するので、樹脂を含浸させる工程で従来のように真空バッグに収納する必要がない。このため、工程を簡略化できるとともに製造コストを削減することができる。
【００１１】
上記発明において、前記バッグ材が、ゴム製板または化粧板とされることが好ましい。
ゴム製板または化粧板を使用することで、樹脂フィルムの形状を維持させながら、繊維基板と接触させることができる。ゴム製板を用いた場合は、樹脂の含浸及び硬化後に、繊維強化複合材をバッグ材から容易に離型することができる。化粧板を用いた場合は、製品製造後の離型処理が不要になるので、製造工程を簡略化することができる。
【発明の効果】
【００１２】
本発明によれば、樹脂の含浸方向が加圧方向と一致する。このため、樹脂の浸透性が向上するとともに、繊維含有率を高精度で制御することができる。本発明の繊維強化複合材の製造方法は、樹脂フィルムのハンドリングが良好であり、真空バッグを必要としないため、高品質の繊維強化複合材を容易に製造できるので有利である。
【図面の簡単な説明】
【００１３】
【図１】本発明の繊維強化複合材の製造方法を説明する概略図である。
【発明を実施するための形態】
【００１４】
本発明の一実施形態に係る繊維強化複合材の製造方法を、図１を用いて説明する。本実施形態の繊維強化複合材の製造方法は、樹脂フィルム接着工程、繊維基材積層工程、樹脂含浸工程、及び、樹脂硬化工程を備える。
【００１５】
＜樹脂フィルム接着工程＞
本実施形態で使用されるバッグ材１０は、シリコンゴムなどゴム製板、または、化粧板とされる。化粧板は、ガラス繊維をシート状に成形したものであり、例えばオーウェンコーニング社製サーフェシングマット、ユニチカ（株）製ガラスクロスなどが挙げられる。化粧板は、航空機の床材等に使用される。バッグ材１０の樹脂フィルムが設置される面は、後述する繊維基材の表面形状と同形状となるように加工される。また、バッグ材１０は、剛性を確保するために、図１（ａ）に示すように厚みが均一であることが好ましい。バッグ材としてゴム製板を使用する場合は、バッグ材１０の樹脂フィルム１１が配置される面に、Ｆｒｅｋｏｔｅ  ４４−ＮＣなどの離型処理が施されていても良い。
【００１６】
樹脂フィルム１１は、接着性を有する熱硬化性樹脂のシートとされ、例えばエポキシ樹脂を半硬化させた物とされる。樹脂フィルムは、設置面の大きさ及び形状に合わせて適宜切断される。
【００１７】
図１（ａ）に示すように、バッグ材１０の一方の面に、バッグ材１０の表面形状に沿うように、樹脂フィルム１１が配置され、接着される。
設置される樹脂フィルム１１の厚さは、製品の繊維含有率に応じて決定する。具体的に、図１（ａ）のように複雑形状を有する製品を製造する場合、製品の厚みのある部分に樹脂フィルムを厚く設置したり、突起部の側面にも樹脂フィルムを配置したりして、繊維含有率を調整する。また、コーナー部（図１（ａ）のＡ）に対応する部分に配置する樹脂フィルムを、平坦部に対応する部分に配置する樹脂フィルムよりも薄くして、コーナー部での繊維含有率の低下を防止する。
また、化粧板をバッグ材に使用する場合、樹脂が化粧板にも浸透する分を考慮して、設置する樹脂フィルムの厚さを決定すると良い。
【００１８】
本工程において、樹脂フィルム１１を配置したバッグ材１０を加熱しても良い。この場合、樹脂フィルム１１上にヒータシートなどの熱源を配置して加熱しても良いし、予め加熱したバッグ材１０に樹脂フィルム１１を配置しても良い。加熱温度は、３０℃〜１２０℃とされる。こうすることで、樹脂フィルム１１が硬化することなく、バッグ材１０に確実に接着される。
【００１９】
＜繊維基材積層工程＞
図１（ｂ）に示すように、金属製の治具１２上に、所望の製品形状となるように繊維基材１３を積層する。繊維基材は、ガラス繊維やカーボン繊維などの織物とされる。
【００２０】
＜樹脂含浸工程＞
図１（ｃ）に示すように、治具１２上の繊維基材１３の周囲にシーラント１４を配置する。シーラント１４と治具１２との間に、あるいは、シーラント１４の一部に開口が設けられ、脱気回路（不図示）が接続される。
【００２１】
繊維基材１３の上方からバッグ材１０を被せ、バッグ材１０に接着された樹脂フィルム１１を繊維基材１３に接触させる。このとき、上述のように樹脂フィルムはバッグ材に接着しているため、繊維基材の上方からバッグ材を被せる際に、バッグ材から剥がれ落ちたり、折れ曲がったり破損することがない。例えば図１のように複雑形状を有する繊維基材を用いる場合、繊維基材の形状に合わせてバッグ材を嵌め込む。バッグ材１０は、シーラント１４と接触する。
バッグ材１０及び治具１２の端部に複数の孔が形成されており、各孔にピンを配置することにより、バッグ材１０と繊維基材１３とが位置合わせされる。あるいは、バッグ材１０を透明として、バッグ材１０及び治具１２の端部に付されたアライメントマークを用い、レーザ照射により位置合わせを実施しても良い。
【００２２】
次いで、脱気回路を通じて、バッグ材１０、治具１２、及びシーラント１４で囲まれた領域内部を１０ｋＰａ程度まで排気する。真空引きされることにより、バッグ材１０（樹脂フィルム１１及び繊維基材１３）に、バッグ材１０から治具１２に向かう方向（図１（ｃ）における治具１２に対して垂直方向）に大気圧が付与される。加圧された状態で、１時間程度保持する。本工程により、樹脂フィルムを構成する樹脂が、バッグ材１０から治具１２に向かう方向に、繊維基材１３を貫通するように浸透する。この結果、繊維基材１３中に確実に樹脂が含浸される。
加圧時の保持温度は室温（約２０〜２５℃）でも良いし、繊維基材１３の板厚が厚い場合には加熱しても良い。加熱温度は、樹脂の硬化温度より低い温度とされる。加熱により樹脂の流動性を高めて、浸透性を向上させることができる。
なお、バッグ材１０として化粧板を使用する場合、化粧板内部にも樹脂が含浸される。
【００２３】
＜樹脂硬化工程＞
樹脂が含浸された繊維基材１３を加熱し、樹脂を硬化させる。これにより、繊維強化複合材製品が製造される。加熱硬化時において、治具１２及びバッグ材１０は繊維基材１３と密着された状態とされる。
樹脂硬化温度は、硬化開始（樹脂の粘度が増大に転じる）温度以上であり、樹脂の硬化発熱が開始する温度よりも１０℃低い温度とする。例えば、エポキシ樹脂を半硬化させた物を用いた場合は、樹脂硬化温度の上限値は２２０℃程度とされる。
加熱方法は、バッグ材１０上にヒータシートなどの熱源を設置する方法でも良いし、治具乃至バッグ材全体を電気炉に入れ、治具１２側から加熱する方法でも良い。電気炉内で加熱する方法を採用する場合は、繊維基材の板厚方向の温度分布を小さくすることができるため、製品の反りなどを抑制することが可能である。
【００２４】
上記工程により製造される繊維強化複合材は、製品内での繊維含有率のばらつきが±５％程度に抑えられている。
バッグ材としてゴム製の板を使用する場合、樹脂硬化工程後、繊維強化複合材をバッグ材及び治具から離型させる。
一方、バッグ材として化粧板を使用する場合は、繊維強化複合材をバッグ材から離型させる必要はない。化粧板にも樹脂が含浸されて硬化されるので、化粧板表面が滑らかになり、美観に優れる。
【符号の説明】
【００２５】
１０  バッグ材
１１  樹脂フィルム
１２  治具
１３  繊維基材
１４  シーラント
【図１】
2012006337.tif 000003